竹繊維の叩解度をミクロフィブリル状態まで小さくした材料を含んで抄紙したスピーカ用サブコーンであって、前記スピーカ用サブコーンは、前記竹繊維中のリグニン含有量を6以上15以下としたスピーカ用サブコーン。竹繊維の叩解度を大きくした竹繊維材料を、さらに含んで抄紙した請求項1記載のスピーカ用サブコーン。叩解度を大きくした竹繊維材料は、平均繊維径が5μm以上30μm以下とした請求項2記載のスピーカ用サブコーン。竹繊維を40wt以上含む請求項1または請求項2記載のスピーカ用サブコーン。叩解度をミクロフィブリル状態まで小さくした竹繊維材料は、平均繊維径を5μmより小さくした請求項1または請求項2記載のスピーカ用サブコーン。叩解度をミクロフィブリル状態まで小さくした竹繊維材料は、平均繊維径を1μm以下とした請求項1または請求項2記載のスピーカ用サブコーン。叩解度をミクロフィブリル状態まで小さくした竹繊維材料は、平均繊維径を500nm以下とした請求項1または請求項2記載のスピーカ用サブコーン。平均繊維径が5μm以上30μm以下の竹繊維を40wt以上含む請求項1または請求項2記載のスピーカ用サブコーン。叩解度をミクロフィブリル状態まで小さくした竹繊維の平均繊維長/平均繊維径が10以上である請求項1から請求項8のいずれか1つに記載のスピーカ用サブコーン。磁気回路に結合されたフレームと、このフレームの外周部に結合された振動板と、この振動板に結合されるとともに、その一部が前記磁気回路の磁気ギャップに配置されたボイスコイルと、前記ボイスコイルの前面に結合される請求項1または請求項2記載のサブコーンとからなるスピーカ。請求項10記載のスピーカと、少なくともこのスピーカへの入力信号の増幅回路とを備えた電子機器。請求項10記載のスピーカを移動手段に備えた装置。針葉樹から得られたクラフトパルプを使用した紙サブコーンを中心とする抄紙サブコーンは、金属材料や樹脂材料から構成されるサブコーンと比較すると、一般的にその材質上、剛性が低くなるという傾向を有するものであった。このため、従来の紙サブコーンは材料的な剛性向上が困難であり、このサブコーンを使用したスピーカは、高音質化の1つである高明瞭度な再生化や、大出力化、高信頼性化に不利であるという課題を有するものであった。本発明は前記課題を解決し、サブコーンの材料剛性を向上させ、スピーカとして高音質化を図り、大出力化、高信頼性化をも可能とするスピーカ用サブコーンを提供することを目的とするものである。上記目的を達成するために本発明は、竹繊維の叩解度をミクロフィブリル状態まで小さくした材料を含んで抄紙し、竹繊維中のリグニン含有量を6以上15以下としてスピーカ用サブコーンを構成したものである。この構成とすることにより、剛性や強靭性を有する竹から得られた竹繊維を、その叩解度をミクロフィブリル状態まで小さくして抄紙することで、他の材料との絡み合いを良好化して、スピーカ用サブコーンに十分な剛性や強靭性を与えることができる。よって、スピーカ用サブコーンの材料物性を向上させることができ、剛性やヤング率の向上を図ることができる。以上のように本発明は、竹から得られた竹繊維の叩解度をミクロフィブリル状態まで小さくした材料を含んで抄紙し、竹繊維中のリグニン含有量を6以上15以下としてスピーカ用サブコーンを構成したものであり、サブコーンの剛性や強靭性、ヤング率を向上させ、このサブコーンを用いたスピーカの高音質化を図り、大出力化、高信頼性化を図ることができる。さらに、本発明は安価で地球環境に優しいスピーカ用の抄紙サブコーンを提供することができる。現在、スピーカ用の抄紙サブコーンとして用いられる材料は、針葉樹が中心であり、世界の針葉樹不足に拍車をかける状態である。一方、竹については、その旺盛な繁殖力と迅速な成長性から、種類、量ともに世界中に非常に多く存在し、特定地域においては竹林が拡大したあげく竹害が叫ばれる状況である。竹は針葉樹に比べてその成長が非常に速く、筍のレベルである竹齢がおおむね1年以内であるものは剛性に乏しく強靭性も備わっていないが、1年以上経過すれば剛性、強靭性を備えた安定した物性を有するようになる。それ故に、針葉樹と比較すると成長速度が桁違いに速く、誕生するとすぐに食用等に利用できるという利点を有する。さらに、伐採してもすぐにもとの竹林が再生されるという利点も備えており、針葉樹林伐採のように地球環境に悪影響を与える状況には至らない。むしろ増え過ぎた竹林を伐採して竹害をなくすことが、地球環境にとって望ましい状況になる。これらの竹は、古くからその用途開発が進められてはきているが、竹齢1年以内の筍や幼稈レベルのものは、その柔らかさや加工の容易性から食用等や材料面で多方面に利用されることが多かった。しかしながら、竹齢1年以上経過した剛性の高い成長した竹については、その剛性による加工の困難性から、一部の建築用材料や竹細工等にしかその利用方法が見出せず、需要の低迷とともにその用途開発が急がれるものであった。スピーカ用の抄紙部材への応用については、竹繊維の解繊の容易性から竹齢1年以内の筍や幼稈レベルのものについて取組まれ、ある程度の効果を上げてはいるものの、スピーカ用の抄紙部材の中心になるまでには至らなかった。この理由としては、本来の竹繊維の特長を発揮させるには、柔らかく加工が容易な竹齢1年以内の筍や幼稈レベルのものを使用するよりも、竹齢1年以上経過し剛性や強靭性を有する成長した竹繊維を使用するのが効果的であるが、成長した竹の繊維を上手く解繊することが技術的に困難であったために、本来の竹繊維の特長を活かしきるサブコーンが生産できず、トレンドとする音質的要求を満足させることができなかったためである。ところが、昨今の針葉樹不足による砂漠化等の地球環境問題から、針葉樹に替わる繊維の開発が課題となっていた。また、抄紙技術についても、新しい材料の叩解技術が開発され、従来では困難とされていた材料でもその特長を活かしたサブコーンに抄紙形成することができるようになってきた。以上の背景から、竹齢1年以上経過、成長した竹繊維を主体とした本発明の実施の形態について、以下図面を用いて説明する。実施の形態1以下、実施の形態1を用いて、本発明について説明する。図1は、本発明の一実施の形態におけるスピーカ用サブコーンの断面図を示したものである。図1に示すように、30は竹齢1年以上の竹から得られた竹繊維の叩解度をミクロフィブリル状態まで小さくした材料を含んで抄紙してスピーカ用サブコーンを構成したものである。ここで、ミクロフィブリル化は、平均繊維径を5μmより小さくして、さらにL/D平均繊維長/平均繊維径が10以上であることが好ましい。ミクロフィブリル化の平均繊維径は、より小さいことが好ましく、小さくすることで、繊維の絡み合いを良好化させることが可能となる。また、L/D平均繊維長/平均繊維径に関しても、より大きいことが好ましく、大きくすることで繊維の絡み合いを良好化させることが可能となる。そして、叩解に要する時間は長く必要となるが、叩解度を平均繊維径が1μm以下としたり、さらには500nm以下とすることで、より大きな効果を発揮させることが可能となる。平均繊維径が、5μmより大きい場合は、スピーカ用サブコーンに竹繊維としての特長を出すことは可能であるが、繊維の絡み合いを強化させるという力は不足する傾向にある。竹齢1年以上経過、成長した竹繊維は、剛性や強靭性を有し、紙パルプとの相性がよくサブコーンの剛性や強靭性、ヤング率の向上を図ることができる。この竹繊維を、ミクロフィブリル状態まで小さく叩解して抄紙した構成としているため、紙パルプとの絡み合いをさらに良好化し、サブコーンに十分な剛性と強靭性を与え、ヤング率を向上させることができる。ここでいう竹繊維は、竹科の植物であれば特に制約はなく、竹齢1年以内の筍や幼稈レベルのものを除く竹齢1年以上経過、成長した竹であれば良い。そして竹齢については、1年以上の経過で本発明に必要な剛性や強靭性を最低限確保できるが、2年以上の経過であればさらに剛性や強靭性が向上し、さらに3年以上の経過であればそれ以上に剛性や強靭性が向上する。そして、音質的な特長として、高音域での音圧レベルを向上させることができ、高音域においてクリアで迫力がある音質を得ることができる。一方、低音域においても、締りの良い重低音を再生することができる。全体としては、明瞭度の高い、輪郭のはっきりした音像定位の良好な優れた音質とすることができる。さらに、別の効果として、紙パルプ単体から構成されたサブコーンと比較すると、サブコーンの強靭性が向上し、品質面や信頼性面においても優れたサブコーンとすることができる。よって、このサブコーンを用いたスピーカの高耐入力化や、自動車用スピーカとして重要な耐湿信頼性に代表される各種信頼性を向上させることができる。よって、このサブコーンを用いたスピーカの高音質化を図り、大出力化、高信頼性化を図ることができる。さらに、本発明は安価で地球環境に優しいスピーカ用の抄紙サブコーンを提供することができる。また、このスピーカ用サブコーンは、叩解度を大きくした竹繊維材料と混抄することで、さらに竹繊維本来の特長を発揮させることができる。ここで、叩解度を大きくした竹繊維材料は、平均繊維径が5μm以上30μm以下とすることが好ましい。さらに、この平均繊維径が5μm以上30μm以下の竹繊維を40wt以上含むように構成することで、竹繊維本来の性能を顕著に発揮させることができる。ここで、平均繊維径が5μmより小さくなると、前述のミクロフィブリル状態となり、コスト的に非常に高いものとなる。また、30μmより大きくなると、竹繊維本来の特長が発揮されにくくなる。同様に、竹繊維の含有比率を40wtより少なくすると、竹繊維本来の特長が発揮されにくくなる。さらに、竹繊維以外の材料を含んでいても、竹繊維の叩解度をミクロフィブリル状態まで小さくした材料と混抄することで、結合力が強化され竹繊維の特長を発揮させることができる。もちろん、従来の抄紙サブコーンの主体材料であった針葉樹と混抄しても良く、結合力が強化され竹繊維の特長を発揮させることができる。竹繊維以外の材料を含む場合は、竹繊維を40wt以上含むように構成することで、竹繊維本来の性能を顕著に発揮させることができる。そして、平均繊維径が5μmより小さいミクロフィブリル化した竹繊維については、0.5wt以上20wt以下の含有量とすることで、他の材料との絡み合いを良好化し、材料どうしの結合力を高め竹繊維を含有したサブコーンの物性値をより良い状態にすることができる。ここで、平均繊維径が5μmより小さいミクロフィブリル化した竹繊維を、0.5wtより少なくすると、本来の結合力が発揮されず、一方20wtより多くすると、コスト的に非常に高いものとなる。以上、サブコーンの材料について説明したが、次にサブコーンの添加剤について説明する。竹繊維を含有したサブコーンに適する添加剤として、ポリ乳酸、生ゴム、ポリビニルアルコール等があり、これらの添加剤を添加することでさらに竹繊維本来の性能を顕著に発揮させることができる。ポリ乳酸やポリビニルアルコールは、竹繊維のセルロースと相性が良好で竹繊維の表面に定着しやすい。また、内部損失を高める効果もあるため、スピーカとしての周波数特性を良好なものとすることができる。特に、ポリ乳酸は生分解性プラスチックであり、竹繊維とポリ乳酸とから構成されるサブコーンは、環境調和型のサブコーンとなり地球環境に優しいスピーカ用の抄紙サブコーンとすることができる。ここで、ポリ乳酸は1wt以上20wt以下の含有量とすることで、大きな効果を発揮させることができる。ポリ乳酸が1wtより小さい場合は本来の竹繊維への定着力が発揮されにくく、一方20wtより多い場合はコスト的に非常に高いものとなる。一方、ポリビニルアルコールは2wt以上8wt以下の含有量とすることで、大きな効果を発揮させることができる。ポリビニルアルコールが2wtより小さい場合は本来の竹繊維への定着力が発揮されにくく、一方8wtより多い場合はコスト的に非常に高いものとなる。生ゴムについても内部損失を高める効果があり、スピーカとしての周波数特性を良好なものとすることができ、低歪化を図ることができるとともに音質面についても良好なものとすることができる。以上、サブコーンの添加剤について説明したが、次にサブコーンの着色について説明する。サブコーンの着色については、デザイン面からの要求等でさまざまな色に着色されるが、この着色剤としては一般的に顔料や染料を使用して着色している。ところが、一般的に使用されている顔料や染料は、スピーカ用サブコーンとしての物性値を低下させてしまうものが多かった。このため、デザイン面は良好なものにすることはできても、スピーカとしての周波数特性や低歪化さらには音質面が犠牲になってしまうことが多かった。さらに、環境的に良くない成分を含有する着色剤も多く存在し、環境汚染に拍車をかけるものでもあった。スピーカ用サブコーンとして着色を実施する色については、一般的には黒系色が多い。これに対して、竹繊維は一般的に淡い黄系色や淡い茶系色、淡い緑系色が多く、アースカラーやナチュラルカラーとして環境面でデザイン的に好印象を与えることができる。また、黒系色等の暗い色よりもむしろ黄系色等の淡い色に仕上げることが、より美しく存在感をアピールすることができ、外観品位を向上させることができる。さらに、着色してからの経時変化についても、本来の色に近い色であるために、変色しにくく安定した外観を長期的に保持することができる。以上のように、着色については暗い色が多いスピーカ用サブコーンの中で、黄系色等のような淡白な色彩とすることができるため、デザイン的にインパクトのあるサブコーンとすることができる。よって、プレミアムモデルと称される一部の高級品クラスのスピーカにおいては、色彩的アピールを実現することができる。そして、着色工程にかかる時間と材料を削除することができ、スピーカ用サブコーンとして低コスト化を図ることが可能となる。さらに、着色に関連する種々の不良も発生することがないため、品質向上にも寄与できる。よって、着色剤を使用しないサブコーンとすることで、竹繊維本来の色彩と性能を顕著に発揮させることができる。また、着色剤の中でも顔料がスピーカ用サブコーンとしての物性値を低下させてしまう効果が大きいことから、顔料を使用しないサブコーンとすることで竹繊維本来の色彩と性能を顕著に発揮させることができる。以上のように、着色剤特に顔料を使用しないサブコーンとすることでサブコーンとしての物性値を維持できるとともに、着色に関連する不良の発生をなくし、変色や脱色等の外観不良を低減させることができ、竹繊維本来の色彩をデザイン的にアピールすることができる。よって、竹繊維本来の色彩的特長と環境的特長を訴求することができるとともに、竹繊維本来の性能を劣化させることなく顕著に発揮させることができる。さらに、竹繊維中のリグニン含有量が6以上15以下とすることにより、前述の特長を良好な状態で発揮させることができる。この理由としては、通常竹繊維は元々45前後のセルロース、25程度のヘミセルロース、25程度のリグニンから形成されている。しかしながら、化学的蒸解等のパルプ化時に通常5以下になってしまう。リグニン含有量が6より少なくなると、竹繊維の良さである剛直性が失われる。また、15より多くなると、抄紙前の叩解工程での分散性が悪くなるとともに、サイズ剤等を使用したときの定着性が悪くなる。ここでのリグニン含有量の測定は、公知の硫酸法での値である。尚、本発明のサブコーンは公知の顔料、染料、サイズ剤、紙力剤等の使用を制限するものではない。以上、抄紙成形によるスピーカ用サブコーンについて説明したが、抄紙については、サブコーンの形状を直接形成する場合のみならず、1枚の竹繊維シートを抄紙成形して、このシートをプレス成形することでサブコーンの形状を形成する方法を用いても良い。さらには、1枚の竹繊維シートを打抜きコーン状に繋ぎ合わせて結合する、いわゆるシームドタイプとして成形することでサブコーンの形状を形成する方法を用いても良い。実施の形態2以下、実施の形態2を用いて、本発明について説明する。図2は、本発明の一実施の形態におけるスピーカの断面図を示したものである。図2に示すように、着磁されたマグネット21を上部プレート22およびヨーク23により挟み込んで内磁型の磁気回路24を構成している。この磁気回路24のヨーク23にフレーム26を結合している。このフレーム26の周縁部に、振動板27の外周をエッジ29を介して接着している。そして、この振動板27の中心部にボイスコイル28の一端を結合するとともに、反対の一端を上記磁気回路24の磁気ギャップ25にはまり込むように結合して構成している。そして、ボイスコイル28の前面部にサブコーン30を接着して構成している。以上は、内磁型の磁気回路24を有するスピーカについて説明したが、これに限定されず、外磁型の磁気回路を有するスピーカに適用しても良い。さらに、振動板27とエッジ29とが一体化された小型スピーカについても適用することも可能である。この構成により、実施の形態1において説明したように、十分な剛性と強靭性を有するサブコーンを用いてスピーカを構成することで、高音域での音圧レベルを向上させることができ、高音域においてクリアで迫力がある音質を得ることができる。そして、低音域においても、締りの良い重低音を再生することができる。全体としては、明瞭度の高い、輪郭のはっきりした音像定位の良好な優れた音質とすることができる。さらに、歪感も低減したような音色を実現することができる。以上のように、従来から抄紙サブコーンとしての主体であった針葉樹からなる材料同様、本発明による竹繊維を含んだサブコーンは天然材料であり、この天然素材の持つ耳当りが良好で素性の良い音色を活かした音つくりが可能となる。そして、合成材料や金属材料のような特異な音質的キャラクターや独特の共振による音色の画一性に支配されることがなく、素直で自然な音つくりを実現することができる。よって、スピーカを供給する分野を選択することなく、広くあらゆる分野のスピーカの音つくりに展開することができる。また別の効果として、紙パルプ単体から構成されたサブコーンと比較すると、サブコーンの強靭性が向上し、品質面や信頼性面においても優れたサブコーンとすることができる。よって、このサブコーンを用いたスピーカの高耐入力化や、自動車用スピーカとして重要な耐湿信頼性に代表される各種信頼性を向上させることができ、また、外観的にも美しく、変色しにくく、安定した外観を長期的に保持することができる。よって、品質面や信頼性面においても優れたスピーカとすることができる。また、環境面やコスト面に関しても大きく寄与することができる。さらに、サブコーンのみならず振動板についても、竹齢1年以上の竹から得られた竹繊維の叩解度をミクロフィブリル状態まで小さくした材料を含んで抄紙した振動板とすることで、特に以下の効果がある。この場合、サブコーンと振動板の両方が竹繊維材料となり、振動板が受持つやや低い再生帯域と、サブコーンが受持つやや高い再生帯域とが同じ竹繊維を主体とした材料で構成されることから、低音域から高音域に至る全体域において、音色の変化が少ない自然で良好な音質を実現することができる。以上は、サブコーンの形状として、中心部のダストキャップ部を含む構成のサブコーンについて説明したが、これに限定されることなく、中心部に孔を有するダストキャップ部を含まない構成のものにも適用することができる。この場合、ダストキャップ部も同じく竹繊維を主体とした材料で構成することにより、サブコーンとダストキャップ部において、音色の変化が少ない自然で良好な音質を実現することができる。実施の形態3以下、実施の形態3を用いて、本発明について説明する。図3は、本発明の一実施の形態における電子機器であるオーディオ用のミニコンポシステムの外観図を示したものである。図3に示すように、本発明のスピーカ31をエンクロジャー41に組込んで、スピーカシステムを構成し、このスピーカに入力する電気信号の増幅手段であるアンプ42と、このアンプ42に入力されるソースを出力するプレーヤ43とを備えて、電子機器であるオーディオ用のミニコンポシステム44を構成したものである。この構成とすることにより、従来では実現できなかった高音域での音圧レベルを向上させることができ、高音域においてクリアで迫力がある音質を得るミニコンポシステムを実現することができる。さらに、高耐入力化や、耐湿信頼性に代表される各種信頼性を向上させることができ、また、外観的にも美しく、変色しにくく、安定した外観を長期的に保持することができるスピーカシステムを実現することができる。よって、品質面や信頼性面においても優れたミニコンポシステムとすることができる。さらに、環境面やコスト面に関しても大きく寄与することができる。実施の形態4以下、実施の形態4を用いて、本発明について説明する。図4は、本発明の一実施の形態における装置である自動車50の断面図を示したものである。図4に示すように、本発明のスピーカ31をリアトレイやフロントパネルに組込んで、カーナビゲーションやカーオーディオの一部として使用して自動車50を構成したものである。この構成とすることにより、スピーカ31の高音域での音圧レベルを向上させることができ、高音域においてクリアで迫力がある音質を得ることができる。さらに、高耐入力化や、自動車用スピーカとして重要な耐湿信頼性に代表される各種信頼性を向上させることができ、また、外観的にも美しく、着色してからの経時変化についても、変色しにくく、安定した外観を長期的に保持することができる。よって、品質面や信頼性面においても優れたものとすることができ、このスピーカ31を搭載した自動車等の装置の性能や品質を向上させることができる。さらに、環境面やコスト面に関しても大きく寄与することができる。